a鉱油又は合成油を含んでなる第1の成分;b水酸化リチウム;及びcコハク酸、グルタル酸、アジピン酸、6-ヒドロキシカプロン酸、コハク酸ジメチル、グルタル酸ジメチル、アジピン酸ジメチル、ヒドロキシカプロン酸メチル、シクロヘキサンジオール、5-ヒドロキシ吉草酸メチル、吉草酸メチル、ガンマブチロラクトン及びレブリン酸メチル又はそれらの混合物を含んでなる群から選ばれる第2の成分を含んでなるグリース組成物。第2の成分が約10~約60重量のヒドロキシカプロン酸メチル、約20~約95のアジピン酸ジメチル、約1~約10重量のグルタル酸ジメチル、約0.1~約5重量のコハク酸ジメチル、約0.1~約7重量のシクロヘキサンジオール、約0.01~約7重量の5-ヒドロキシ吉草酸メチル、約0.01~約5重量のガンマブチロラクトン及び約0.01~約10重量のレブリン酸メチルを含む請求項1のグリース組成物。第1の成分がさらに12-ヒドロキシステアリン酸を含む請求項1のグリース組成物。12-ヒドロキシステアリン酸がグリース組成物の約5~約99.5重量の量で与えられる請求項3のグリース組成物。水酸化リチウムが第2の成分との化学量論的量より少ない量で加えられる請求項1のグリース組成物。第2の成分が約0.07mgKOH/gの酸価、約0.04重量の含水率及び約257KOH/gのヒドロキシル価を有する請求項1のグリース組成物。生成物混合物が約180°C~約250°Cの滴点温度性能を有する請求項1のグリース組成物。a第1の成分を約85°C~約90°Cの範囲に加熱して第1の成分に関する液相温度を保持し;b水酸化リチウムの水性スラリを加え、水性含有物を蒸発させて加熱混合物を形成し;c第2の成分を加熱混合物と混合して中和混合物を形成し、ここで第2の成分は中和混合物をオリゴマー化させるように働く末端ヒドロキシル基を含有し;d中和混合物を約210°Cに加熱してメチルアルコールを蒸発させ、グリース組成物を回収し;そしてeグリース組成物を冷まし、単離する段階により調製される請求項1~7のいずれかのグリース組成物。発明の詳細な記述本発明は、単体リチウムグリースの性能性と錯体リチウムグリースの性能性の範囲内にある性能性を有する増粘リチウムグリースに関する。増粘リチウムグリースは、コハク酸、グルタル酸、アジピン酸、6-ヒドロキシカプロン酸、コハク酸ジメチル、グルタル酸ジメチル、アジピン酸ジメチル、ヒドロキシカプロン酸メチル、シクロヘキサンジオール、5-ヒドロキシ吉草酸メチル、吉草酸メチル、ガンマブチロラクトン及びレブリン酸メチル又はそれらの混合物を含んでなる群から選ばれる増粘成分を含有する。本明細書で引用されるすべての特許、特許出願、試験法、優先権書類、論文、刊行物publications、マニュアル及び他の文書は、引用することにより、そのような開示が本発明と矛盾しない程度まで、且つそのような挿入が許されるすべての管轄権jurisdictionに関して、それらの記載事項が完全に本明細書の内容となる。他のように定義されなければ、本明細書で用いられるすべての技術的及び科学的用語は、本開示が属する技術分野における通常の熟練者により普通に理解されると同じ意味を有する。本明細書に記載される方法及び材料と類似又は同等のいずれの方法及び材料も本開示の実施又は試験において用いることができるが、ここで好ましい方法及び材料を記載する。本明細書で用いられる液相温度という用語は、他にことわらなければ、それより高い温度において、加熱された第1の成分が液体として挙動する温度を指す。本明細書で用いられる酸価という用語は、他にことわらなければ、1グラムの試料中の酸性成分を中和するのに必要な水酸化カリウムKOHのミリグラムで表わされる塩基の量を指す。本明細書で用いられるヒドロキシル価という用語は、他にことわらなければ、1グラムの試料と当量であるKOHのミリグラム数を指す。本開示の特定の態様に従うと、増粘リチウムグリース組成物は、最初に鉱油又は合成油を含んでなる第1の成分の混合物を与える段階により調製される。当該技術分野において既知のいずれの鉱油、合成炭化水素油又は合成エステル油を用いることもできる。第1の成分は12-ヒドロキシステアリン酸も含有することができる。次いで第1の成分を、混合しながら且つ12-ヒドロキシステアリン酸を融解する温度を保持しながら約85°C~約90°Cの範囲に加熱することができる。次に水性含有物を蒸発させ、水酸化リチウムの水性スラリを加えて加熱混合物を形成する。加熱混合物を実質的に一定の温度に保持し、それにより単体リチウムグリースを形成する。本明細書の態様において、水酸化リチウムは第2の成分に関する化学量論的量より少ない量で加えられる。実験を介し、化学量論的量より少ない量の水酸化リチウムを加えることは、第2の成分をオリゴマー化させ、続いて形成される混合物を増粘するように働くことが見出された。混合物中の水酸化リチウムを実質的に中和することができる第2の成分を次いで加熱混合物に加え、中和混合物を形成する。第2の成分は、コハク酸、グルタル酸、アジピン酸、6-ヒドロキシカプロン酸、コハク酸ジメチル、グルタル酸ジメチル、アジピン酸ジメチル、ヒドロキシカプロン酸メチル、シクロヘキサンジオール、5-ヒドロキシ吉草酸メチル、吉草酸メチル、ガンマブチロラクトン及びレブリン酸メチル又はそれらの混合物を含んでなる群から選ばれることができる。次いで中和混合物を約210°Cに加熱し、その温度を保持して、そのようにして生成する水及びメタノールを実質的に放出する。最後に、残る混合物を冷まし、グリース組成物を単離する。特定の態様において、第2の成分は約40重量のヒドロキシカプロン酸メチル及び約27重量のアジピン酸ジメチルを含むエステル組成物を含んでなる。さらに、エステル組成物は約3重量のグルタル酸ジメチル、約0.5重量のコハク酸ジメチル、約4重量のシクロヘキサンジオール、約4重量の5-ヒドロキシ吉草酸メチル、約2重量の吉草酸メチル、約2重量のバレロラクトン及び約0.7重量のレブリン酸メチルを含むことができる。本発明の特定の態様において、エステル組成物は約0.07mgKOH/gの酸価、約0.04重量の含水率及び約257mgKOH/gのヒドロキシル価を有することができる。下記の表1は、本開示の範囲内のエステル組成物に関する重量パーセントにおける濃度範囲を示す。ある成分例えばアジピン酸ジメチル、ヒドロキシカプロン酸メチルなどのより高い又はより低い濃度を選択的生成物単離により得ることができる。1つの態様において、表1に記される各濃度範囲A-Eに関し、ヒドロキシカプロン酸メチル及びアジピン酸ジメチル以外の成分が場合により存在することができる。例えばエステル組成物の1つの態様は約10~60重量のヒドロキシカプロン酸メチル及び約20~80のアジピン酸ジメチルを含む。他の例において、エステル組成物の態様は約15~50重量のヒドロキシカプロン酸メチル及び約30~70重量のアジピン酸ジメチルを含む。本明細書に開示される態様又は表1に示される態様のいずれにおいても、組成物は約20重量より少量のオリゴマーエステルを含有することができる。例えば組成物は約0.001~20重量、約0.001~14重量又は約0.001~10重量のオリゴマーエステルを含有することができる。表1のいずれか1つの欄からの濃度を表1の他のいずれかの欄からの濃度と組み合わせて選ぶことは本発明の範囲内であり、但し濃度の合計は100重量より小さいか又はそれと等しいことは理解される。組成物のいずれも約5重量より少量例えば約0.01~約5重量、約0.01~3重量、0.01~1.5重量、約0.01~0.1重量の吉草酸メチル及び/又は約10重量より少量例えば約0.01~10重量、約0.01~7重量、0.01~4重量、0.01~2重量のバレロラクトンを含有することができる。適したエステルの混合物は商品名DBE登録商標-Xの下に販売されているものを含み、INVISTASpecialtyIntermediatesから商業的に入手可能である。これらの混合物は主にアジピン酸ジメチル及び6-炭素主鎖の回りに構築される他の酸化種oxygenatedspeciesを含む。有用なエステルの混合物は多様な他のエステル、ヒドロキシ化合物及び酸化成分を含有することができる。1つの態様において、エステルの混合物は:アジピン酸ジメチル30~95重量;グルタル酸ジメチル0~10重量;コハク酸ジメチル0~2重量;ヒドロキシ化合物0~50重量;典型的に100~200mgKOH/gのヒドロキシル価;及び典型的に1.5、最高で5の酸価mgKOH/g;ならびに典型的に0.1、最高で0.5の水重量を含むDBE登録商標-X商標のエステルの混合物である。さらに他の既知の錯体化剤、例えばドデカン二酸のメチルエステルを用いることができる。商業的に入手可能なエステルの混合物DBE登録商標-X商標のエステルのようなの使用は、少なくとも簡便且つ反復可能なリチウムグリースの錯体化を与える。そのようにして形成される酸混合物を他の金属イオン、例えばカルシウム又はアルミニウムと、それらの水酸化物の形態でさらに反応させることができる。さらにこのエステルの混合物は、バッチ及び連続処理の両方に有用である。これらの酸のメチルエステル形態は低温で液体であるので、それは連続処理における使用に特に好適である。酸混合物中の成分の間の相乗作用は錯体の生成を助け、グリースの処理がバッチからバッチへの変動において実質的により均一であることを助長すると思われるが、それに限られるわけではない。これらのグリース組成物の処理は、熟練者に既知のバッチ及び連続処理法に有用である。さらに本明細書の開示の特定の態様に従うと、石鹸増粘剤12-ヒドロキシステアリン酸が約5~15重量の量でグリースに与えられる。さらに、12-ヒドロキシステアリン酸と酸混合物範囲の間の比は、実質的に12-ヒドロキシステアリン酸を含有しないブレンドから約99.5重量の12-ヒドロキシステアリン酸のブレンドまで変わることができる。このエステル混合物のさらなる利点は、それが増粘能力及び部分的錯体化能力の両方を与えることである。滴点温度性能の場合、単体リチウムグリースの滴点典型的には180°C及びリチウム錯体グリースの滴点典型的には>250°Cの間の調整可能な範囲が達成可能である。実施例以下の実施例は本発明及び使用のためのその能力を示す。本発明は様々なotheranddifferent態様が可能であり、そのいくつかの詳細は本発明の範囲及び精神から逸脱することなく種々の明らかな点で修正が可能である。従って、実施例は本質的にinnature例示であり、制限ではないとみなされるべきである。広い温度範囲に及ぶ潤滑グリースの滴点に関するASTMD2265-06標準試験法を用い、滴点を調べることができる。ASTMD217A/B/D;潤滑グリースのちょう度conepenetrationを用いて機械的安定性を調べることができる。ASTMD1831-002006を用いてロール安定性を調べることができ、ASTMD1742-06保存中の油分離を用いて油分離損失を調べることができる。実施例1本発明のリチウムグリース組成物の調製の実施例において、撹拌バッチグリース反応がまに頭上コンデンサーを取り付け、10kgのISO32水素化分解鉱油及び0.6kgの12-ヒドロキシステアリン酸を装入する。次いでこの混合物を90°Cに加熱し、水酸化リチウム一水和物を含有する加熱されたスラリを加え、正確に混合物を中和する。ほとんどの水が蒸発したら、表1中の範囲Cとして示される組成を有するエステルの混合物である0.6kgのDBE登録商標-Xエステルを加える。DBE登録商標-Xエステルは21の6-ヒドロキシカプロン酸メチル、55のアジピン酸ジメチル、5のグルタル酸ジメチル、1のコハク酸ジメチル及び1のレブリン酸メチルを含む。この段階に続いて、混合物の中和に必要ならさらなる水酸化リチウム一水和物のスラリをゆっくり加える。得られるこの混合物を、ほとんどの水及びメタノールが除去されるまでこの温度に保持し、次いで徐々に210°Cに加熱し、この温度で15分間保持する。最終的な加熱段階の間に、残留するメタノール及び水は頭上で放出され、凝縮する。生成物であるリチウム錯体グリースを1時間かけて80°Cに冷まし、磨砕してから適した容器中に排出する。実施例2-6下記で表2に示される種々のエステルの混合物を用い、実施例1の方法を繰り返すことができる。実施例のそれぞれにおいて、得られるグリース組成物を上記で挙げた方法により調べることができる。これらの配合formulation及び上記の調製法を用い、得られるグリース組成物に関する約180°C~約250°Cの滴点範囲を達成することができる。比、濃度、量及び他の数値データは、本明細書において範囲型式で表わされ得ることに注目しなければならない。そのような範囲型式は簡便及び簡潔のために用いられ、かくして範囲の限界として明白に挙げられる数値のみでなく、その範囲内に包含される個々の数値又は部分-範囲sub-rangesを、各数値及び細分-範囲が明白に挙げられているかのように含むと柔軟に解釈されねばならないと理解されるべきである。例えば、約0.1~約5の濃度範囲は、明白に挙げられている約0.1重量~約5重量の濃度のみでなく、示される範囲内の個々の濃度例えば1、2、3及び4ならびに部分-範囲例えば0.5、1.1、2.2、3.3及び4.4も含むと解釈されるべきである。約という用語は、修飾されている数値の±1、±2、±3、±4、±5、±8又は±10を含むことができる。さらに、約‘x’~‘y’という句は約‘x’~約‘y’を含む。本発明の代表的な例を特定的に記載してきたが、本発明は様々な態様が可能であることならびにその種々の他の修正は当該技術分野における熟練者に明らかであり、本発明の精神及び範囲から逸脱することなく当該技術分野における熟練者により容易に成され得ることが理解されるであろう。従って本明細書の請求項の範囲が、示されている実施例及び記述に制限されることは意図されておらず、請求項は、本発明がかかわる技術分野における熟練者によりその同等事項とみなされるであろうすべての特徴を含んで、本開示内に属する特許可能な新規性のすべての特徴を包含するとみなされることが意図されている。